(57)【特許請求の範囲】
【請求項１】
ゴム組成物から形成されるソリッドコアとそれを被覆する１層以上のカバーとを有するゴルフボールの製造方法において、ジエン系ゴムを主体とする該コア表面をハロゲン化イソシアヌル酸及び／又はその金属塩を含む溶液に浸漬し、更に水で洗浄した後、カバー材を被覆することを含むゴルフボールの製造方法。
【請求項２】
上記コア表面がハロゲン化イソシアヌル酸及び／又はその金属塩を含む溶液にて処理される前にコア表面を研磨する請求項１記載のゴルフボールの製造方法。
【請求項３】
上記研磨がバフ研磨、バレル研磨及びセンタレス研磨から選ばれる方法で行われる請求項２記載の製造方法。
【請求項４】
上記ハロゲン化イソシアヌル酸及び／又はその金属塩が、クロロイソシアヌル酸、クロロイソシアヌル酸ナトリウム、クロロイソシアヌル酸カリウム、ジクロロイソシアヌル酸、ジクロロイソシアヌル酸ナトリウム、ジクロロイソシアヌル酸カリウム及びトリクロロイソシアヌル酸から選ばれる１種以上である請求項１〜３のいずれか１項記載のゴルフボールの製造方法。
【請求項５】
上記コアと接するカバーが、熱可塑性ポリウレタンエラストマー、熱硬化性ポリウレタン樹脂及びポリアミドエラストマーから選ばれる１種以上からなる請求項１〜４のいずれか１項記載のゴルフボールの製造方法。
【請求項６】
浸漬時間が０．３秒〜５分間である請求項１〜５のいずれか１項記載のゴルフボールの製造方法。
【請求項７】
上記ハロゲン化イソシアヌル酸及び／又はその金属塩を含む溶液の溶媒がアセトンである請求項１〜６のいずれか１項記載のゴルフボールの製造方法。
【請求項８】
上記ハロゲン化イソシアヌル酸及び／又はその金属塩の溶液中の含有量が０．３〜１０質量％である請求項１〜７のいずれか１項記載のゴルフボールの製造方法。
【請求項９】
上記コアをハロゲン化イソシアヌル酸及び／又はその金属塩を含む溶液に浸漬した後、水で漬け置き洗いを１〜５回行う請求項１〜８のいずれか１項記載のゴルフボールの製造方法。
【請求項１０】
ジエン系ゴムを主体としたゴム組成物から形成されるソリッドコアとそれを被覆する１層以上のカバーとを有するゴルフボールの製造方法において、コアの表面を研磨し、次いで研磨されたコアをハロゲン化イソシアヌル酸及び／又はその金属塩を含む溶液中に浸漬し、更に水で洗浄し、乾燥した後、カバーとしてポリウレタンエラストマー及びポリアミドエラストマーから選ばれる少なくとも１種のエラストマーを被覆することを含むゴルフボールの製造方法。
【請求項１１】
上記カバーの被覆が、上記エラストマーを上記コアに射出成形するものである請求項１０記載のゴルフボールの製造方法。
【請求項１２】
ゴム組成物から形成されるソリッドコアとそれを被覆する１層以上のカバーとを有するゴルフボールにおいて、
上記コアがポリブタジエンを主材とするゴム組成物で形成され、
該コアに隣接するカバー層が、−ＮＨＣＯ−構造を有する熱可塑性高分子材料を主成分として形成され、該コアの表面のポリブタジエン分子には、分子内にハロゲン化イソシアヌル酸及び／又はその金属塩によって導入された−ＮＨＣＯ−構造を有する置換基が結合していることを特徴とするゴルフボール。
【請求項１３】
上記コアが下記の各成分、
（Ａ）シス−１，４−結合を６０％以上含有したポリブタジエンを６０〜１００質量％含むゴム基材、
（Ｂ）有機過酸化物、
（Ｃ）不飽和カルボン酸及び／又はその金属塩、
（Ｅ）無機充填剤
を含むゴム組成物で形成される請求項１２記載のゴルフボール。
【請求項１４】
上記コアに隣接するカバー層が、ポリウレタンエラストマー及びポリアミドエラストマーから選ばれる少なくとも１種のエラストマーを主成分として形成されている請求項１２又は１３記載のゴルフボール。
【発明の詳細な説明】
【技術分野】
【０００１】
本発明は、打撃耐久性が良好で、かつ、打感が軟らかく、カバーの耐擦過傷性にも優れたゴルフボールの製造方法及び該製造方法を用いて製造されたゴルフボールに関する。
【背景技術】
【０００２】
従来のゴルフボールは、ジエン系ゴムを主体としたコアの周りに、アイオノマー樹脂を主成分とする材料を射出成形法により被覆したカバー構造を持つものが一般的であった。近年になって、打撃時のフィーリングやアプローチショット時の耐擦過傷性改善のため、カバー材料としてアイオノマー樹脂以外の樹脂材料を使用する試みがなされてきている。
【０００３】
例えば、特開平１１−１０４２７３号公報（特許文献１）には、ソリッドコアと、これを被覆する内外２層のカバーを有する多層構造ソリッドゴルフボールにおいて、その外層に熱可塑性ポリウレタンエラストマーを主材としたカバー層を被覆したゴルフボールが開示されている。また、特開平１０−２１９０５３号公報（特許文献２）においては、ゴルフボール用カバー材の一成分として、ポリアミドエラストマーを用いることが開示されている。
【０００４】
これらのゴルフボールは、良好な打感や高い耐擦過傷性が得られるが、アイオノマー樹脂に比較して、コアの主成分であるジエン系ゴムとの相性が悪くなり、繰り返しの打撃において、コア表面と隣接カバー層との層間剥離が生じ易くなる問題がある。
【０００５】
ゴルフボール業界において、塗装などの密着性を上げる手段として、プラズマ処理やコロナ放電処理を施すことが知られているが、これらの処理をコア表面と隣接カバー層との接着性改善のために用いた場合、これら処理により導入される官能基が水酸基やカルボキシル基などの比較的小さな官能基であることと、これらの官能基が軟質なゴム表面に導入されることから、射出成形で溶融した高温のカバー樹脂がコア表面を覆う際に、導入された官能基の多くが、コア表面からコア内部に移動してしまい、期待した接着性改善効果を得ることが出来ない。また、特開平５−３１７４５９号公報（特許文献３）には活性塩素を含む水溶液（塩素、濃塩酸、次亜塩素酸金属塩など）でコア表面を処理することが開示されているが、取り扱いが困難かつ環境に悪影響を与えると共に、上記プラズマ処理同様に効果も高いとはいえない。
【０００６】
他の方法としては、特開平１１−２５３５８１号公報（特許文献４）にあるような、ホットメルト系樹脂を主成分とした溶液を、接着対象面に塗布するプライマー処理があるが、この場合、射出成形時にコア表面を流れる高温の溶融樹脂が、プライマー成分のホットメルト系樹脂を溶かしながら押し流し、パーティングラインなどへの滲みだし等を引き起こし、耐久性や外観品質へ悪影響を及ぼすことが心配される。
【０００７】
一方、熱硬化性ポリウレタン樹脂を用いて熱圧縮成形や注型成形にてカバー層を成形した場合、そのカバーの成分として含まれるイソシアネートが、コア表面に微量に存在する不飽和カルボン酸及び／又はその金属塩等から誘導される活性水素を含む官能基と反応することにより、コア表面との接着性は若干向上するものの、反応に多大な時間を要し、その生産性は射出成形に遠く及ばない。
【０００８】
このようなことで、良好な打感と耐擦過傷性を併せもったゴルフボールへの要求に対しては、高い打撃耐久性を実現するという面で未だ改良の余地がある。
【０００９】
【特許文献１】特開平１１−１０４２７３号公報
【特許文献２】特開平１０−２１９０５３号公報
【特許文献３】特開平５−３１７４５９号公報
【特許文献４】特開平１１−２５３５８１号公報
【発明の開示】
【発明が解決しようとする課題】
【００１０】
本発明は、上記事情に鑑みなされたもので、良好な打感と耐擦過傷性に加え、高い打撃耐久性を併せ持ったゴルフボールを製造する方法を提供することを目的とする。また、この発明は、この方法によって得られたゴルフボールを提供することを他の目的とする。
【課題を解決するための手段】
【００１１】
本発明者らは、上記目的を達成するため鋭意検討を行った結果、ゴム基材からなるソリッドコアとそれを被覆する１層以上のカバーとを有する多層ゴルフボールの製造方法において、コア表面をハロゲン化イソシアヌル酸及び／又はその金属塩を含む溶液に浸漬し、更に水で洗浄した後に、カバー材を被覆することで、上記コア表面と上記カバーとの接着性が大きく改善され、非常に高い打撃耐久性が得られることを見出した。また、この場合、カバーにウレタン樹脂もしくはポリアミド樹脂を主材とするカバー材を用いることで、従来のゴルフボールに比して非常に良好な打感と耐擦過傷性を備えた優れたソリッドゴルフボールが得られることを知見し、本発明をなすに至った。
【００１２】
すなわち、本発明は、下記のゴルフボールの製造方法及びゴルフボールを提供するものである。
［１］ゴム組成物から形成されるソリッドコアとそれを被覆する１層以上のカバーとを有するゴルフボールの製造方法において、ジエン系ゴムを主体とする該コア表面をハロゲン化イソシアヌル酸及び／又はその金属塩を含む溶液に浸漬し、更に水で洗浄した後、カバー材を被覆することを含むゴルフボールの製造方法。
［２］上記コア表面がハロゲン化イソシアヌル酸及び／又はその金属塩を含む溶液にて処理される前にコア表面を研磨する［１］記載のゴルフボールの製造方法。
［３］上記研磨がバフ研磨、バレル研磨及びセンタレス研磨から選ばれる方法で行われる［２］記載の製造方法。
［４］上記ハロゲン化イソシアヌル酸及び／又はその金属塩が、クロロイソシアヌル酸、クロロイソシアヌル酸ナトリウム、クロロイソシアヌル酸カリウム、ジクロロイソシアヌル酸、ジクロロイソシアヌル酸ナトリウム、ジクロロイソシアヌル酸カリウム及びトリクロロイソシアヌル酸から選ばれる１種以上である［１］〜［３］のいずれか１項記載のゴルフボールの製造方法。
［５］上記コアと接するカバーが、熱可塑性ポリウレタンエラストマー、熱硬化性ポリウレタン樹脂及びポリアミドエラストマーから選ばれる１種以上からなる［１］〜［４］のいずれか１項記載のゴルフボールの製造方法。
［６］浸漬時間が０．３秒〜５分間である［１］〜［５］のいずれか１項記載のゴルフボールの製造方法。
［７］上記ハロゲン化イソシアヌル酸及び／又はその金属塩を含む溶液の溶媒がアセトンである［１］〜［６］のいずれか１項記載のゴルフボールの製造方法。
［８］上記ハロゲン化イソシアヌル酸及び／又はその金属塩の溶液中の含有量が０．３〜１０質量％である［１］〜［７］のいずれか１項記載のゴルフボールの製造方法。
［９］上記コアをハロゲン化イソシアヌル酸及び／又はその金属塩を含む溶液に浸漬した後、水で漬け置き洗いを１〜５回行う［１］〜［８］のいずれか１項記載のゴルフボールの製造方法。
［１０］ジエン系ゴムを主体としたゴム組成物から形成されるソリッドコアとそれを被覆する１層以上のカバーとを有するゴルフボールの製造方法において、コアの表面を研磨し、次いで研磨されたコアをハロゲン化イソシアヌル酸及び／又はその金属塩を含む溶液中に浸漬し、更に水で洗浄し、乾燥した後、カバーとしてポリウレタンエラストマー及びポリアミドエラストマーから選ばれる少なくとも１種のエラストマーを被覆することを含むゴルフボールの製造方法。
［１１］上記カバーの被覆が、上記エラストマーを上記コアに射出成形するものである［１０］記載のゴルフボールの製造方法。
［１２］ゴム組成物から形成されるソリッドコアとそれを被覆する１層以上のカバーとを有するゴルフボールにおいて、
上記コアがポリブタジエンを主材とするゴム組成物で形成され、
該コアに隣接するカバー層が、−ＮＨＣＯ−構造を有する熱可塑性高分子材料を主成分として形成され、該コアの表面のポリブタジエン分子には、分子内にハロゲン化イソシアヌル酸及び／又はその金属塩によって導入された−ＮＨＣＯ−構造を有する置換基が結合していることを特徴とするゴルフボール。
［１３］上記コアが下記の各成分、
（Ａ）シス−１，４−結合を６０％以上含有したポリブタジエンを６０〜１００質量％含むゴム基材、
（Ｂ）有機過酸化物、
（Ｃ）不飽和カルボン酸及び／又はその金属塩、
（Ｅ）無機充填剤
を含むゴム組成物で形成される［１２］記載のゴルフボール。
［１４］上記コアに隣接するカバー層が、ポリウレタンエラストマー及びポリアミドエラストマーから選ばれる少なくとも１種のエラストマーを主成分として形成されている［１２］又は［１３］記載のゴルフボール。
【発明の効果】
【００１３】
本発明のゴルフボールの製造方法によれば、コア表面をハロゲン化イソシアヌル酸及び／又はその金属塩を含む溶液にて処理することにより、コア表面とカバーとの接着性を大きく改善させることができ、非常に高い打撃耐久性を有するゴルフボールを得ることができる。また、この場合、カバーにウレタン樹脂もしくはポリアミド樹脂を主材とするカバー材を用いることで、従来のゴルフボールに比して非常に良好な打感と耐擦過傷性を備えた優れたソリッドゴルフボールを得ることができる。
【発明を実施するための最良の形態】
【００１４】
以下、本発明につき更に詳しく説明する。
本発明のゴルフボールは、ソリッドコアと、それを被覆する１層以上のカバーとを有するものである。
【００１５】
本発明におけるソリッドコアは下記の各成分、
（Ａ）シス−１，４−結合を６０％以上含有したポリブタジエンを６０〜１００質量％含むゴム基材、
（Ｂ）有機過酸化物、
（Ｃ）不飽和カルボン酸及び／又はその金属塩、
（Ｅ）無機充填剤
を含むゴム組成物から形成されることが好ましい。
なお、必要に応じて（Ｄ）有機硫黄化合物を配合することができる。
【００１６】
本発明における上記（Ａ）シス−１，４−結合を６０％以上含有したポリブタジエンを６０〜１００質量％含むゴム基材において、上記ポリブタジエンに含まれるシス−１，４−結合の含量としては６０％以上、好ましくは８０％以上、更に好ましくは９０％以上、最も好ましくは９５％以上である。上記ポリブタジエンに含まれるシス−１，４−結合の含量が６０％未満であると、好適な反発性が得られない場合がある。また、分子量分布Ｍｗ／Ｍｎ（Ｍｗ：重量平均分子量、Ｍｎ：数平均分子量）の範囲は、２．０以上、好ましくは２．２以上、更に好ましくは２．４以上、最も好ましくは２．６以上であり、上限としては８．０以下、好ましくは７．５以下、更に好ましくは４．０以下、最も好ましくは３．４以下であることが好ましい。Ｍｗ／Ｍｎが小さすぎると作業性が低下し、大きすぎると反発性が低下する場合がある。
【００１７】
本発明における上記ポリブタジエンは、特に限定されるものではないが、希土類元素系触媒で合成されたものが高反発性の点から好ましく用いられる。希土類元素系触媒としては、公知のものを使用することができるが、例えば、ランタン系列希土類元素化合物、有機アルミニウム化合物、アルモキサン、ハロゲン含有化合物、更に、必要に応じルイス塩基との組み合わせよりなる触媒を挙げることができる。
【００１８】
上記ランタン系列希土類元素化合物としては、原子番号５７〜７１の金属ハロゲン化物、カルボン酸塩、アルコラート、チオアルコラート、アミド等を挙げることができる。
【００１９】
上記有機アルミニウム化合物としては、例えば、ＡｌＲ1Ｒ2Ｒ3（ここで、Ｒ1、Ｒ2及びＲ3は、同一でも異なっていてもよく、それぞれ水素原子又は炭素数１〜８の炭化水素残基を表す）で示されるものを用いることができる。
【００２０】
上記アルモキサンは、下記式（Ｉ）又は下記式（ＩＩ）で示される構造を有する化合物を好適に挙げることができる。この場合、ファインケミカル，２３，（９），５（１９９４）、Ｊ．Ａｍ．Ｃｈｅｍ．Ｓｏｃ．，１１５，４９７１（１９９３）、Ｊ．Ａｍ．Ｃｈｅｍ．Ｓｏｃ．，１１７，６４６５（１９９５）で示されるアルモキサンの会合体でもよい。
【００２１】
【化１】
0005663832.tif 000002
（式中、Ｒ4は炭素数の炭素原子を含む１〜２０の炭化水素基、ｍは２以上の整数である。）
【００２２】
上記ハロゲン含有化合物としては、ＡｌＸnＲ3-n（ここで、Ｘはハロゲン原子を示し、Ｒは、炭素数が１〜２０の炭化水素残基であり、例えば、アルキル基、アリール基、アラルキル基であり、ｎは、１、１．５、２又は３である）で示されるアルミニウムハライド、Ｍｅ3ＳｒＣｌ、Ｍｅ2ＳｒＣｌ2、ＭｅＳｒＨＣｌ2、ＭｅＳｒＣｌ3などのストロンチウムハライド（Ｍｅはメチル基を示す）、その他、四塩化ケイ素、四塩化スズ、四塩化チタンなどの金属ハライド等が用いられる。
【００２３】
上記ルイス塩基は、ランタン系列希土類元素化合物を錯化するのに用いることができ、例えば、アセチルアセトン、ケトンアルコールなどを挙げることができる。
【００２４】
本発明においては、特に、ランタン系列希土類元素化合物としてネオジウム化合物を用いたネオジウム系触媒の使用が、１，４−シス結合が高含量、１，２−ビニル結合が低含量のポリブタジエンゴムを優れた重合活性で得られるので好ましく、これらの希土類元素系触媒の具体例は、特開平１１−３５６３３号公報に記載されているものを好適に挙げることができる。
【００２５】
また、ランタン系列希土類元素化合物を用いた希土類元素系触媒の存在下でブタジエンを重合させる場合、シス結合含量及び分子量分布Ｍｗ／Ｍｎ（Ｍｗ：重量平均分子量、Ｍｎ：数平均分子量）を上記範囲とするために、ブタジエン／ランタン系列希土類元素化合物は、モル比で１０００〜２００万、特には５０００〜１００万とすることが好ましく、また、ＡｌＲ1Ｒ2Ｒ3／ランタン系列希土類元素化合物は、モル比で１〜１０００、特には３〜５００とすることが好ましい。更に、ハロゲン化合物／ランタン系列希土類元素化合物は、モル比で０．１〜３０、特に０．２〜１５であることが好ましい。ルイス塩基／ランタン系列希土類元素化合物は、モル比で０〜３０、特に１〜１０とすることが好ましい。重合にあたっては、溶媒を使用しても、溶媒を使用せずにバルク重合あるいは気相重合してもよい。なお、重合温度は、通常−３０〜１５０℃、好ましくは１０〜１００℃である。
【００２６】
本発明で用いられるポリブタジエンのムーニー粘度（ＭＬ1+4（１００℃））としては、好ましくは２０以上、より好ましくは３０以上、更に好ましくは４０以上、上限として好ましくは１４０以下、より好ましくは１２０以下、更に好ましくは１００以下、最も好ましくは８０以下である。ムーニー粘度が上記範囲外であると、作業性が悪くなったり、反発性が低下する場合がある。
【００２７】
なお、本発明でいうムーニー粘度とは、いずれも回転可塑度計の１種であるムーニー粘度計で測定される工業的な粘度の指標（ＪＩＳ−Ｋ６３００）であり、単位記号としてＭＬ1+4（１００℃）を用いる。また、Ｍはムーニー粘度、Ｌは大ロータ（Ｌ型）、１＋４は予備加熱時間１分間、ロータの回転時間４分間を示し、１００℃の条件下にて測定したことを示す。
【００２８】
本発明における上記ポリブタジエンは、上記の希土類元素系触媒による重合に引き続き、ポリマーの活性末端に末端変性剤を反応させることにより得られるものであってもよい。
【００２９】
ここで、上記末端変性剤は、公知のものを使用でき、下記〔１〕〜〔７〕に記載した末端変性剤を使用することができる。
【００３０】
〔１〕まず、アルコキシシリル基を持つ化合物が挙げられる。アルコキシシリル基を持つ化合物としては、エポキシ基又はイソシアナート基を分子内に少なくとも１個有するアルコキシシラン化合物が好適に使用される。具体例としては、３−グリシジルオキシプロピルトリメトキシシラン、３−グリシジルオキシプロピルトリエトキシシラン、（３−グリシジルオキシプロピル）メチルジメトキシシラン、（３−グリシジルオキシプロピル）メチルジエトキシシラン、β−（３，４−エポキシシクロヘキシル）トリメトキシシラン、β−（３，４−エポキシシクロヘキシル）トリエトキシシラン、β−（３，４−エポキシシクロヘキシル）メチルジメトキシシラン、β−（３，４−エポキシシクロヘキシル）エチルジメトキシシラン、３−グリシジルオキシプロピルトリメトキシシランの縮合物、（３−グリシジルオキシプロピル）メチルジメトキシシランの縮合物などのエポキシ基含有アルコキシシラン；３−イソシアナートプロピルトリメトキシシラン、３−イソシアナートプロピルトリエトキシシラン、（３−イソシアナートプロピル）メチルジメトキシシラン、（３−イソシアナートプロピル）メチルジエトキシシラン、３−イソシアナートプロピルトリメトキシシランの縮合物、（３−イソシアナートプロピル）メチルジメトキシシランの縮合物などのイソシアナート基含有アルコキシシラン化合物が挙げられる。
【００３１】
また、上記アルコキシシリル基を持つ化合物を活性末端に反応させる際、反応を促進させるためにルイス酸を添加することもできる。ルイス酸が触媒としてカップリング反応を促進させ、変性ポリマーのコールドフローが改良され貯蔵安定性がよくなる。ルイス酸の具体例としては、ジアルキルスズジアルキルマレート、ジアルキルスズジカルボキシレート、アルミニウムトリアルコキシドなどが挙げられる。
【００３２】
〔２〕Ｒ5pＭ′Ｘ4-p、Ｍ′Ｘ4、Ｍ′Ｘ3、Ｒ5pＭ′（−Ｒ6−ＣＯＯＲ7）4-p又はＲ5pＭ′（−Ｒ6−ＣＯＲ7）4-p（式中、Ｒ5及びＲ6は、同一でも異なっていてもよく、炭素数１〜２０の炭素原子を含む炭化水素基、Ｒ7は炭素数１〜２０の炭素原子を含む炭化水素基であり、側鎖にカルボニル基又はエステル基を含んでいてもよく、Ｍ′はスズ原子、ケイ素原子、ゲルマニウム原子又はリン原子、Ｘはハロゲン原子、ｐは０〜３の整数を示す）に対応するハロゲン化有機金属化合物、ハロゲン化金属化合物、又は、エステル基又はカルボニル基を分子中に含有した有機金属化合物、
〔３〕分子中に、Ｙ＝Ｃ＝Ｚ結合（式中、Ｙは炭素原子、酸素原子、チッ素原子又はイオウ原子、Ｚは酸素原子、チッ素原子又はイオウ原子を示す）を含有するヘテロクムレン化合物、
〔４〕分子中に下記式（ＩＩＩ）に示す結合を含有するヘテロ３員環化合物、
【化２】
0005663832.tif 000003
（式中、Ｚは、酸素原子、チッ素原子又はイオウ原子を示す。）
〔５〕ハロゲン化イソシアノ化合物、
〔６〕Ｒ8−（ＣＯＯＨ）q、Ｒ9（ＣＯＸ）q、Ｒ10−（ＣＯＯ−Ｒ11）q、Ｒ12−ＯＣＯＯ−Ｒ13、Ｒ14−（ＣＯＯＣＯ−Ｒ15）q、又は下記式（ＩＶ）で示されるカルボン酸、酸ハロゲン化物、エステル化合物、炭酸エステル化合物又は酸無水物、
【化３】
0005663832.tif 000004
（式中、Ｒ8〜Ｒ16は、同一でも異なっていてもよく、炭素数１〜５０の炭素原子を含む炭化水素基、Ｘはハロゲン原子、ｑは１〜５の整数を示す。）
〔７〕Ｒ17rＭ″（ＯＣＯＲ18）4-r、Ｒ19rＭ″（ＯＣＯ−Ｒ20−ＣＯＯＲ21）4-r、又は下記式（Ｖ）で示されるカルボン酸の金属塩
【化４】
0005663832.tif 000005
（式中、Ｒ17〜Ｒ23は、同一でも異なっていてもよく、炭素数１〜２０の炭素原子を含む炭化水素基、Ｍ″はスズ原子、ケイ素原子又はゲルマニウム原子、ｒは０〜３の整数を示す。）
等を挙げることができる。
【００３３】
以上に示される末端変性剤の具体例及び反応させる方法は、例えば、特開平１１−３５６３３号公報、特開平７−２６８１３２号公報、特開２００２−２９３９９６号公報等に記載されている具体例及び方法を挙げることができる。
なお、上述した触媒の中では、希土類元素系触媒、特にＮｄ系触媒が好ましい。
【００３４】
本発明における上記（Ａ）成分は、上記のようなポリブタジエンを主材としたゴム基材であるが、この主材のポリブタジエンの含有量としては、ゴム基材中６０質量％以上、好ましくは７０質量％以上、更に好ましくは８０質量％以上、最も好ましくは８５質量％以上である。また、ゴム基材の１００質量％が上記ポリブタジエンであってもよく、９５質量％以下、場合によっては９０質量％以下の含有量とし得る。ポリブタジエンの含量が６０質量％未満であると、反発性が劣る場合がある。
【００３５】
なお、上記（Ａ）成分に含まれるポリブタジエン以外のゴム成分としては、例えば、スチレンブタジエンゴム、天然ゴム、イソプレンゴム、エチレンプロピレンジエンゴム等が挙げられる。
【００３６】
上記ポリブタジエン以外のゴム成分のゴム基材中における含有量は、上記ポリブタジエンの含有量の残部とすることができ、４０質量％以下、より好ましくは３０質量％以下、更に好ましくは２０質量％以下、最も好ましくは１５質量％以下である。
【００３７】
次に、本発明における（Ｂ）有機過酸化物としては、具体的には、ジクミルパーオキサイド、１，１−ビス（ｔ−ブチルパーオキシ）−３，５，５−トリメチルシクロヘキサン、α，α’−ビス（ｔ−ブチルパーオキシ）ジイソプロピルベンゼン等が挙げられる。これら有機過酸化物は市販品を用いることができ、例えば、パークミルＤ（日本油脂社製）、パーヘキサ３Ｍ（日本油脂社製）、Ｌｕｐｅｒｃｏ  ２３１ＸＬ（アトケム社製）等が挙げられる。これらは単独で又は２種以上を混合して使用できる。
【００３８】
また、上記有機過酸化物の配合量は、上記（Ａ）成分１００質量部（以下、質量部を「部」と略記する事がある）に対して好ましくは０．１部以上、より好ましくは０．２部以上、更に好ましくは０．３部以上、上限として好ましくは１０部以下、より好ましくは５部以下、更に好ましくは２部以下である。（Ｂ）成分の配合量が少なすぎると、架橋に要する時間が長くなり、生産性の低下が大きく、コンプレッションも大きく低下してしまう場合がある。配合量が多すぎると、反発性、耐久性が低下してしまう場合がある。
【００３９】
次に、（Ｃ）不飽和カルボン酸及び／又はその金属塩において、不飽和カルボン酸としては、アクリル酸、メタクリル酸、マレイン酸、フマル酸等が挙げられ、特にアクリル酸、メタクリル酸が好ましい。不飽和カルボン酸の金属塩としては、亜鉛塩、マグネシウム塩等が挙げられ、中でもアクリル酸亜鉛が好適に用いられる。
【００４０】
上記（Ｃ）成分の配合量としては、上記（Ａ）成分１００部に対し、好ましくは１０部以上、より好ましくは１５部以上、更に好ましくは２０部以上であり、上限として好ましくは６０部以下、より好ましくは５０部以下、更に好ましくは４５部以下、最も好ましくは４０部以下である。（Ｃ）成分の配合量が上記範囲を外れると、反発性や打感が低下する（劣る）場合がある。
【００４１】
本発明における上記（Ｄ）成分の有機硫黄化合物は反発性を高めるための任意成分であり、例えば、チオフェノール類、チオナフトール類、ハロゲン化チオフェノール類又はそれらの金属塩が挙げられる。より具体的には、ペンタクロロチオフェノール、ペンタフルオロチオフェノール、ペンタブロモチオフェノール、パラクロロチオフェノール又はそれらの亜鉛塩、硫黄数が２〜４のジフェニルポリスルフィド、ジベンジルポリスルフィド、ジベンゾイルポリスルフィド、ジベンゾチアゾイルポリスルフィド、ジチオベンゾイルポリスルフィド、アルキルフェニルジスルフィド類、フラン環を有する硫黄化合物類、チオフェン環を有する硫黄化合物類が挙げられるが、特に、ペンタクロロチオフェノールの亜鉛塩、ジフェニルジスルフィドを好適に用いることができる。
【００４２】
上記（Ｄ）成分の配合量としては、上記（Ａ）成分１００部に対し、好ましくは０．１部以上、より好ましくは０．２部以上、更に好ましくは０．４部以上、最も好ましくは０．７部以上で、上限として好ましくは１０部以下、より好ましくは５部以下、更に好ましくは３部以下である。その配合量が少なすぎると、反発性を向上させる効果がなくなる場合があり、多すぎると、硬度が低くなりすぎ、十分な反発性が得られない場合がある。
【００４３】
本発明における（Ｅ）成分の無機充填剤としては、酸化亜鉛、硫酸バリウム、炭酸カルシウム等が挙げられ、その配合量としては、上記（Ａ）成分１００部に対し、好ましくは３部以上、より好ましくは５部以上、更に好ましくは１０部以上、上限として好ましくは８０部以下、より好ましくは６５部以下、更に好ましくは５０部以下である。配合量が多すぎたり、少なすぎたりすると、適正な重量及び好適な反発性を得ることができない場合がある。
【００４４】
また、上記（Ａ）〜（Ｅ）成分を含んでなるゴム組成物には必要に応じ、更に老化防止剤を添加することもできる。老化防止剤の添加量としては、上記（Ａ）成分１００部に対し、好ましくは０．０５部以上、より好ましくは０．１部以上、更に好ましくは０．２部以上で、上限として好ましくは５部以下、より好ましくは３部以下、更に好ましくは１部以下を配合することができる。上記老化防止剤としては市販品を用いることができ、例えば、ノクラックＮＳ−６、同ＮＳ−３０（大内新興化学工業（株）製）、ヨシノックス４２５（吉富製薬（株）製）等が挙げられる。
【００４５】
本発明における上記ソリッドコアは、上記成分を含むゴム組成物（なお、（Ｄ）成分は任意成分）から形成されるものであるが、形成方法としては、該ゴム組成物を加硫・硬化する方法が好適である。加硫条件としては、例えば、加硫温度１００〜２００℃、加硫時間１０〜４０分間にて実施することができる。
【００４６】
また、上記のように形成される上記ソリッドコアの局部的な硬度は適宜調整することができ、特に制限されるものではなく、局部的な硬度の分布としては、中心から成形物表面までが同等の硬度であっても、中心と成形物表面までに硬度差があってもよい。
【００４７】
上記ソリッドコアの直径としては、好ましくは３５ｍｍ以上、より好ましくは３７ｍｍ以上、上限として好ましくは４２ｍｍ以下、より好ましくは４１ｍｍ以下、更に好ましくは４０ｍｍ以下である。ソリッドコアの直径が小さすぎると、打感や反発性が悪くなる場合があり、一方、大きすぎると、割れ耐久性が悪くなる場合がある。
【００４８】
上記ソリッドコアのたわみ変形量としては、ソリッドコアに対し初期荷重９８Ｎ（１０ｋｇｆ）を負荷した状態から終荷重１２７５Ｎ（１３０ｋｇｆ）を負荷したときまでの変形量として、２．０ｍｍ以上、好ましくは３．０ｍｍ以上、上限としては５．５ｍｍ以下、好ましくは５．０ｍｍ以下である。当該たわみ変形量が２．０ｍｍ未満であると、打感が悪くなると共に、特にドライバーなどのボールに大変形が生じるロングショット時にスピンが増えすぎて飛ばなくなり、一方、５．５ｍｍを超えると、打感が鈍くなると共に、反発性が十分でなくなり飛ばなくなる上、繰り返し打撃による割れ耐久性が悪くなる場合がある。
【００４９】
上記ソリッドコアの比重（ｇ／ｃｍ3）としては、好ましくは０．９以上、より好ましくは１．０以上、更に好ましくは１．１以上、上限として１．４以下、好ましくは１．３以下、更に好ましくは１．２以下であることが推奨される。
【００５０】
本発明においては、上記ソリッドコアはハロゲン化イソシアヌル酸及び／又はその金属塩を含む溶液にて表面処理が施される。
【００５１】
また、上記ソリッドコアに対して、以下に示すハロゲン化イソシアヌル酸及び／又はその金属塩を含む溶液にて表面処理を施す前に、該コア表面に研磨処理を施すことにより、コア表面と隣接するカバー材との接着性を更に向上させることもできる。
【００５２】
この際、上記研磨処理は、加硫後のコア表面からスキン層を取り除き、ハロゲン化イソシアヌル酸及び／又はその金属塩溶液のコア表面への浸透性を上げるとともに、隣接するカバー材との接触面積を増やすことが出来る。その具体的な方法としては、バフ研磨、バレル研磨、センタレス研磨等が挙げられる。
【００５３】
本発明におけるハロゲン化イソシアヌル酸及びその金属塩は、下記式（ＶＩ）で表される化合物である。
【００５４】
【化５】
0005663832.tif 000006
（ここで、Ｘは、水素原子、ハロゲン原子又はアルカリ金属原子を表す。Ｘの少なくとも１個はハロゲン原子である。ハロゲン原子としては、Ｆ、Ｃｌ、Ｂｒが好ましく、特にＣｌが好ましい。アルカリ金属原子としては、Ｌｉ、Ｎａ、Ｋが好ましい。）
【００５５】
ハロゲン化イソシアヌル酸及び／又はその金属塩の具体例としては、クロロイソシアヌル酸、クロロイソシアヌル酸ナトリウム、クロロイソシアヌル酸カリウム、ジクロロイソシアヌル酸、ジクロロイソシアヌル酸ナトリウム、ジクロロイソシアヌル酸ナトリウム二水和物、ジクロロイソシアヌル酸カリウム、トリクロロイソシアヌル酸、三臭化イソシアヌル酸、二臭化イソシアヌル酸、臭化イソシアヌル酸、二臭化イソシアヌル酸ナトリウム等の塩、及びこれらの水和物、ジフルオロイソシアヌル酸等が例示される。これらの中でも、好ましくはクロロイソシアヌル酸、クロロイソシアヌル酸ナトリウム、クロロイソシアヌル酸カリウム、ジクロロイソシアヌル酸、ジクロロイソシアヌル酸ナトリウム、ジクロロイソシアヌル酸カリウム、トリクロロイソシアヌル酸である。これらは水分により容易に加水分解し、酸と塩素を生成し、ジエン系ゴム分子中の二重結合への付加反応の開始剤的な役割を果たすからである。特に、トリクロロイソシアヌル酸を用いると接着性改善効果が著しい。
【００５６】
本発明において、上記ハロゲン化イソシアヌル酸及び／又はその金属塩は有機溶媒に溶解して溶液として用いることが好ましい。上記有機溶媒としては、公知のものを用いることができ、特に水に可溶な有機溶媒を好適に使用することができる。その具体例としては、酢酸エチル、アセトン、メチルエチルケトン等が挙げられる。中でもコア表面への浸透性の観点からアセトンが特に好ましい。水に可溶な溶媒は、溶媒中に水分を取り込みやすく、取り込まれた水分がコア表面に付着したハロゲン化イソシアヌル酸及び／又はその金属塩と加水分解反応し易くなること、あるいは次工程に水洗浄を用いる場合、コア表面への親和性が向上すると共に、水とハロゲン化イソシアヌル酸及び／又はその金属塩との加水分解反応が生起し易くなる等の理由で好ましく用いられる。
【００５７】
有機溶媒に溶解した場合、溶液中のハロゲン化イソシアヌル酸及び／又はその金属塩の含有量は、好ましくは０．３質量％以上、より好ましくは１質量％以上、更に好ましくは２．５質量％以上であり、０．３質量％未満では、コア表面処理後に期待される接着性改善効果が得られず、打撃耐久性が劣る場合がある。上限としては飽和溶液濃度までが可能である。但し、費用対効果を考慮すると、例えばアセトン溶液とした場合には、１０質量％程度を上限とするのが好ましい。また、コアの上記溶液への浸漬時間としては、好ましくは０．３秒以上、より好ましくは３秒以上、更に好ましくは１０秒以上、上限として好ましくは５分以内、より好ましくは１分以内、更に好ましくは３０秒以内である。短すぎると処理効果が得られない場合があり、長い場合は生産性が損なわれる場合がある。
【００５８】
本発明におけるハロゲン化イソシアヌル酸及び／又はその金属塩によるコア表面の処理方法としては、ハロゲン化イソシアヌル酸及び／又はその金属塩溶液をコア表面に刷毛塗りや吹き付け等により塗布する方法、もしくはコアをハロゲン化イソシアヌル酸及び／又はその金属塩溶液へ浸漬する方法などが挙げられるが、生産性、コア表面への溶液の高浸透性という観点から、特に浸漬法が好適に用いられる。
【００５９】
本発明においては、上記ソリッドコアはハロゲン化イソシアヌル酸及び／又はその金属塩を含む溶液にて表面処理が施された後にコア表面を水洗浄することが好ましい。コア表面の水洗浄は、流水や吹付け、洗浄槽を用いた漬け置きなどの方法により行うことができるが、単に洗浄するだけではなく、所望の処理反応を開始・促進する目的もあるため、余り急激な洗浄方法は適さない。よって、本発明では洗浄漕を設けた漬け置き洗いが好適に用いられる。この場合、新鮮な水を入れた洗浄漕に１〜５回くらい入れることが好ましい。
【００６０】
本発明においては、コア表面をハロゲン化イソシアヌル酸及び／又はその金属塩により処理することによってカバーとの接着性が大きく向上する。その理由は明確ではないが、次のようなことが考えられる。
【００６１】
まず、ハロゲン化イソシアヌル酸及び／又はその金属塩は溶媒と共にコアを形成するジエン系ゴム内部へと浸み込み、主鎖の二重結合の周りへと近づく。その後、コア表面に水が入り込み、ハロゲン化イソシアヌル酸及び／又はその金属塩は水により加水分解されてハロゲンを放出する。そして、ハロゲンは近くにあるジエン系ゴム主鎖の二重結合を攻撃し、付加反応が進んでいく。その付加反応の過程で、遊離したイソシアヌル酸が環構造を保ったままジエン系ゴム主鎖に塩素とともに付加していく。なお、付加したイソシアヌル酸は分子内に−ＮＨＣＯ−の構造を３つ持つものである。
【００６２】
従って、ハロゲン化イソシアヌル酸及び／又はその金属塩で処理されたコア表面は−ＮＨＣＯ−の構造が付与されるためカバー材との接着性がより向上し、そのためゴルフボールとしての打撃耐久性が改良されると考えられる。更に、カバー材としてそのポリマー分子中に同じ−ＮＨＣＯ−の構造を有するポリウレタンエラストマーやポリアミドエラストマーを用いるとより一層親和性が増すので打撃耐久性が高くなると考えられる。
【００６３】
なお、ジエン系ゴム表面へのイソシアヌル酸及び塩素の付加が起こった場合、付加前後の結合の状態変化は赤外吸収スペクトルにおいて、１７２５〜１７０５ｃｍ-1におけるＣ＝Ｏ結合（伸縮）の吸収ピーク、３４５０〜３３００ｃｍ-1におけるＮ−Ｈ結合（伸縮）のブロードな吸収ピーク、８００〜６００ｃｍ-1におけるＣ−Ｃｌ結合の吸収ピークの増加に現れる。そのため、表面処理を施したコアについて赤外吸収スペクトルを計測し、これらの吸収ピークの増加を確認することにより、コア表面におけるジエン系ゴム分子内へのイソシアヌル酸及び塩素の付加が生じたことを定性的に裏づけることができる。
【００６４】
また、表面処理後のソリッドコアの表面部分の材料は、示差走査熱量測定（ＤＳＣ）により、室温から３００℃までに発熱および吸熱のいずれのピークも確認されない。これは、この温度範囲において、導入された官能基が安定した状態で維持されることを意味する。つまり、導入された官能基がカバー材の成形過程において、熱による分解などを起こさず、効力を持続すること、また、ホットメルト系樹脂のような溶融を起こさず、パーティングラインへの滲みだし等、耐久性や外観品質へ悪影響を及ぼすような心配がないことを意味している。なお、上記の通り表面処理後のソリッドコアの表面部分の材料が安定であることは、３００℃以上の融点を持つイソシアヌル酸がその分子構造を維持した状態で付加したことを示す裏づけのひとつであるともいえる。
【００６５】
本発明に用いられるカバーは、熱可塑性ポリウレタンエラストマー、熱硬化性ポリウレタン樹脂、ポリアミドエラストマーから選ばれる１種以上を主成分として形成されるものである（以下、カバー材と略記することがある）。
【００６６】
これらの樹脂は、その樹脂骨格中にイソシアヌル酸と同じ−ＮＨＣＯ−の分子構造を持っており、上記の処理を施したソリッドコア表面と強い分子間力により強固に密着する。
【００６７】
本発明に用いられるポリウレタンエラストマーとしては、ポリウレタンを主成分とする熱可塑性樹脂又は熱硬化性樹脂であれば特に限定されるものではなく、ソフトセグメントを構成する高分子ポリオール化合物と、ハードセグメントを構成するジイソシアネート及び単分子鎖延長剤とから構成されていることが好適である。
【００６８】
まず、熱可塑性ポリウレタンエラストマーについて説明すると、高分子ポリオール化合物としては、特に制限されるものではないが、例えばポリエステル系ポリオール、ポリエーテル系ポリオール等が挙げられ、反発弾性の観点あるいは低温特性の観点から、ポリエーテル系ポリオールが好ましく用いられる。
【００６９】
上記ポリエーテル系ポリオールとしては、例えば、ポリテトラメチレングリコール、ポリプロピレングリコール等が挙げられ、特に、ポリテトラメチレングリコールが好ましく用いられる。また、これらの数平均分子量は、好ましくは１０００以上、より好ましくは１５００以上、上限として好ましくは５０００以下、より好ましくは３０００以下である。
【００７０】
ジイソシアネートとしては、特に制限されるものではないが、例えば、４，４’−ジフェニルメタンジイソシアネート、２，４−トルエンジイソシアネート、２，６−トルエンジイソシアネートなどの芳香族ジイソシアネートや、ヘキサメチレンジイソシアネートなどの脂肪族ジイソシアネートが挙げられる。本発明では、後述するイソシアネート混合物を配合した場合の、イソシアネート混合物との反応安定性の観点から、４，４’−ジフェニルメタンジイソシアネートが好ましく用いられる。
【００７１】
単分子鎖延長剤としては、特に制限されるものではないが、通常の多価アルコール、アミン類を用いることができ、例えば、１，４−ブチレングリコール、１，２−エチレングリコール、１，３−プロピレングリコール、１，３−ブタンジオール、１，６−ヘキシレングリコール、２，２−ジメチル−１，３−プロパンジオール、１，３−ブチレングリコール、ジシクロヘキシルメチルメタンジアミン（水添ＭＤＡ）、イソホロンジアミン（ＩＰＤＡ）などが挙げられる。これら鎖延長剤の平均分子量は２０〜１５０００であることが好ましい。
【００７２】
このような熱可塑性ポリウレタンエラストマーとしては、市販品を用いることができ、例えばパンデックスＴ７２９８、同ＴＲ３０８０、同Ｔ８１９０、同Ｔ８１９５（ディーアイシーバイエルポリマー社製）やレザミン２５９３、同２５９７（大日精化工業社製）などが挙げられる。これらは一種を単独で用いても良いし、二種以上を併用しても良い。
【００７３】
これら熱可塑性ポリウレタンエラストマーには、所望により他の成分、例えば顔料、分散剤、酸化防止剤、紫外線吸収剤、紫外線安定剤、可塑剤等や無機充填剤（酸化亜鉛、硫酸バリウム、二酸化チタン等）を配合することもできる。
【００７４】
上記添加剤の配合量としては、上記熱可塑性ポリウレタンエラストマー１００質量部に対し、好ましくは０．１質量部以上、より好ましくは０．５質量部以上、更に好ましくは１質量部以上、上限として好ましくは５０質量部以下、より好ましくは３０質量部以下、更に好ましくは６質量部以下である。添加剤の配合量が多すぎると、耐久性が低下する場合があり、添加剤の配合量が少なすぎると、添加剤の効果が得られない場合がある。
【００７５】
上記カバー材の硬度（ショアＤ）は、好ましくは４０以上、より好ましくは５０以上、上限として好ましくは７０以下、より好ましくは６０以下である。ショアＤ硬度が低すぎると反発性に劣る場合があり、ショアＤ硬度が高すぎると打感、コントロール性の改善が見られない場合がある。なお、本発明においてショアＤ硬度とは、ＡＳＴＭ  Ｄ２２４０に準じ、Ｄ型デュロメータにより測定した硬度である。
【００７６】
他方、熱硬化性ポリウレタン樹脂カバーとは、上記熱可塑性ポリウレタンエラストマーの主成分を混合したものを、反応前にコア表面に被覆させ、加熱等によりコア表面上で反応硬化させたものである。熱可塑性ポリウレタンエラストマーとの違いは、反応によって溶融点を持たない分子量以上に高分子化させる点である。
【００７７】
上記熱硬化性ポリウレタン樹脂には、所望により他の成分、例えば、顔料、分散剤、酸化防止剤、紫外線吸収剤、紫外線安定剤、可塑剤等や無機充填剤（酸化亜鉛、硫酸バリウム、二酸化チタン等）、硬化促進剤などを配合することができる。
【００７８】
上記添加剤の配合量としては、上記熱硬化性ポリウレタン樹脂主成分１００質量部に対し、好ましくは０．１質量部以上、より好ましくは０．５質量部以上、更に好ましくは１質量部以上、上限として好ましくは５０質量部以下、より好ましくは３０質量部以下、更に好ましくは６質量部以下である。添加剤の配合量が多すぎると、耐久性が低下する場合があり、添加剤の配合量が少なすぎると、添加剤の効果が得られない場合がある。
【００７９】
ポリアミドエラストマーとしては、その分子内にポリアミド成分を有している熱可塑性樹脂であれば特に限定されるものではない。このポリアミドエラストマーは、その硬度が低いもの程、反発弾性が高いという特徴があるため、ゴルフボールのカバー材をソフト化させ、かつ高反発性のゴルフボールを設計する上で非常に好適な材料である。
【００８０】
上記ポリアミドエラストマーは、ハードセグメントとして、ナイロン６、ナイロン６６、ナイロン１１、ナイロン１２、芳香族ポリアミドなどのポリアミド成分を有し、ソフトセグメントとして、ポリオキシテトラメチレングリコール、ポリオキシプロピレングリコールのようなポリオキシアルキレングリコールあるいは脂肪族ポリエステルなどの成分を有するブロック共重合体が使用できる。
【００８１】
上記カバー材の硬度（ショアＤ）は、好ましくは２０以上、より好ましくは４０以上、上限として好ましくは７０以下、より好ましくは６０以下である。ショアＤ硬度が低すぎるとハードセグメントのポリアミド成分の含有量が少ないため、改質したコア表面との相性が悪くなり、層間密着力が低下する場合がある。ショアＤ硬度が高すぎると良好な打感、コントロール性の改善が見られない場合がある。なお、本発明においてショアＤ硬度とは、ＡＳＴＭ  Ｄ２２４０に準じ、Ｄ型デュロメータにより測定した硬度である。
【００８２】
このポリアミドエラストマーには、市販品を用いることができ、例えば、ＡＲＫＥＭＡ社のＰＥＢＡＸ２５３３、ＰＥＢＡＸ３５３３、ＰＥＢＡＸ４０３３、ダイセル・ヒュルス社製のダイアミド−ＰＡＥ  Ｅ４０、ダイアミド−ＰＡＥ  Ｅ４７、エムスジャパン社製のグリロン、グリルアミド、大日本インキ社製のグリラックスＡ、三菱化学社製のノバミッドＥＬ、宇部興産社製のＵＢＥ−ＰＡＥ等を挙げることができる。
【００８３】
これらポリアミドエラストマーには、所望により他の成分、例えば、顔料、分散剤、酸化防止剤、紫外線吸収剤、紫外線安定剤、可塑剤等や無機充填剤（酸化亜鉛、硫酸バリウム、二酸化チタン等）などを配合することができる。
【００８４】
上記添加剤の配合量としては、上記ポリアミドエラストマー１００質量部に対し、好ましくは０．１質量部以上、より好ましくは０．５質量部以上、更に好ましくは１質量部以上、上限として好ましくは５０質量部以下、より好ましくは３０質量部以下、更に好ましくは６質量部以下である。添加剤の配合量が多すぎると、耐久性が低下する場合があり、添加剤の配合量が少なすぎると、添加剤の効果が得られない場合がある。
【００８５】
上記のカバー材は、非常に良好な耐擦過傷性を示し、良好な打感を実現するものである。
【００８６】
本発明のゴルフボールは、上記コアに隣接したカバー層が上記カバー材で形成されたゴルフボールである。なお、本発明のゴルフボールは、イソシアヌル酸及び／又はその金属塩溶液にて表面処理されたソリッドコアの表面に上記カバー材のみを被覆したツーピースソリッドゴルフボールとしてもよいし、上記カバー材で該コア表面を被覆して内層カバーを形成した後、更にその外側に外層カバーとして他のカバー材を少なくとも１層被覆して、該コア表面に２層以上のカバーを形成した多層構造ソリッドゴルフボールとしてもよい。
【００８７】
他のカバー材としては、ゴルフボール用のカバー材として公知の材料を使用することができ、特に制限されるものではないが、具体的には、アイオノマー樹脂、ポリエステルエラストマー、内層カバーに用いたポリウレタンエラストマー及びポリアミドエラストマーとは物性の異なるポリウレタンエラストマー及びポリアミドエラストマー、ポリオレフィン系エラストマー、又はこれらの混合物等が挙げられる。
【００８８】
カバーの形成方法としては公知の方法を用いることができ、特に限定されるものではないが、例えば、予め作製したコアを金型内に配備し、上記カバー材を加熱溶融もしくは加熱混合溶融し、射出成形する方法等を採用できる。
【００８９】
また、カバー材により予め一対の半球状のハーフカップを成形し、このハーフカップでコアを包んで１２０〜１７０℃、１〜５分間、加圧成形する方法を用いても良い。熱硬化型樹脂を用いる場合は、ＲＩＭ成形もしくはＬＩＭ成形等の方法が採用できる。
【００９０】
特に、上記カバー材を溶融射出成形にて成形する場合は、射出成形に特に適した流動性を確保し、成形性を改良するため、メルトフローレートを調整することが好適である。この場合、ＪＩＳ−Ｋ６７６０で試験温度１９０℃、試験荷重２１．１８Ｎ（２．１６ｋｇｆ）に従って測定したときのメルトフローレート（ＭＦＲ）が、通常０．５ｄｇ／ｍｉｎ以上、好ましくは１ｄｇ／ｍｉｎ以上、より好ましくは１．５ｄｇ／ｍｉｎ以上、更に好ましくは２ｄｇ／ｍｉｎ以上であり、上限としては通常２０ｄｇ／ｍｉｎ以下、好ましくは１０ｄｇ／ｍｉｎ以下、より好ましくは５ｄｇ／ｍｉｎ以下、更に好ましくは３ｄｇ／ｍｉｎ以下に調整されることが推奨される。上記メルトフローレートが、大きすぎても小さすぎても加工性が著しく低下する場合がある。
【００９１】
上記カバー材にて形成されるカバー厚みは、好ましくは０．５ｍｍ以上、より好ましくは１．０ｍｍ以上、上限として好ましくは４．０ｍｍ以下、より好ましくは２．５ｍｍ以下である。カバー厚みが大きすぎると、反発性が低下する場合があり、カバー厚みが小さすぎると、耐久性が低下する場合がある。
【００９２】
本発明の製法によって得られるゴルフボールにおいては、カバーの表面に多数のディンプルを形成し、更に該カバー上に下地処理、スタンプ、塗装等の種々の処理を行うことが好適である。ディンプルの配設に当たっては、ディンプルに交差しない大円線が１本もないようにディンプルを配設することが好適である。ディンプルと交差しない大円線が存在すると、飛びにバラツキが発生する場合がある。
【００９３】
上記ディンプルとしては、更にディンプルの種類の数及び総数が適正化されたものであることが好ましく、ディンプルの種類の数及び総数の適正化による相乗効果で弾道がより安定し、飛距離性能に優れたゴルフボールを得ることができる。
【００９４】
ここで、ディンプルの種類の数は、直径及び／又は深さが互いに異なるディンプルの種類の数をいい、好ましくは２種以上、より好ましくは３種以上であることが推奨される。なお、上限として８種以下、特に６種以下であることが推奨される。
【００９５】
また、ディンプルの総数は、好ましくは２５０個以上、より好ましくは３００個以上、上限として５００個以下、好ましくは４５５個以下にすることが推奨される。ディンプル総数が少なすぎても、ディンプル総数が多すぎても、最適な揚力が得られず、飛ばなくなる場合がある。
【００９６】
また、本発明において、上記塗装を行う際には、特開平１０−２３４８８４号公報に開示されている塗料組成物、即ち、多価アルコール成分と多塩基酸成分とを反応させて得られる水酸基含有ポリエステルと、無黄変ポリイソシアネートとを含有し、前記の多価アルコール成分の少なくとも一部が、分子内に脂環構造を有するゴルフボール用塗料組成物、もしくは、特開２００３−２５３２０１号公報に開示されている塗料組成物、即ち、水酸基価が３０〜１８０ｍｇＫＯＨ／ｇ（固形分）であるポリエステル及び／又はポリエーテル含有アクリルポリオール、及びポリイソシアネートを含むゴルフボール用塗料組成物であって、成分がアクリル系重合体からなる主鎖とポリエステル及び／又はポリエーテルからなる側鎖とから構成されており、イソシアネート基と水酸基のモル比が［ＮＣＯ］／［ＯＨ］＝０．５〜１．５であるゴルフボール用塗料組成物を用いることが特に好適である。当該塗料組成物は、凝集破壊強度に優れ、ゴルフクラブによる繰り返し打撃に耐える耐衝撃性、バンカーショットに耐える耐砂摩耗性、優れた耐草汁汚染性、耐候性及び耐水性に優れる塗料組成物であるが、本発明におけるカバー層と良好に密着させることが可能であることが知見されたものである。
【００９７】
本発明の多層構造ソリッドゴルフボールは、競技用としてゴルフ規則に従うものとすることができ、直径４２．６７ｍｍ以上に形成することができる。その重量としては、通常４５．０ｇ以上、好ましくは４５．２ｇ以上、上限として４５．９３ｇ以下とすることが好適である。
【００９８】
本発明における多層構造ソリッドゴルフボールは上記コアと上記カバーとを具備し、好ましくはカバー表面に多数のディンプルを具備したものであるが、ボール全体のたわみ量としては、ボールに対し初期荷重９８Ｎ（１０ｋｇｆ）を負荷した状態から終荷重１２７５Ｎ（１３０ｋｇｆ）を負荷したときまでの変形量として、好ましくは２．０ｍｍ以上、より好ましくは３．０ｍｍ以上、上限としては好ましくは５．０ｍｍ以下、より好ましくは４．５ｍｍ以下である。当該たわみ変形量が少なすぎると、打感が悪くなると共に、特にドライバーなどのボールに大変形が生じるロングショット時にスピンが増えすぎて飛ばなくなる場合があり、一方、大きすぎると、打感が鈍くなると共に、反発性が十分でなくなり飛ばなくなる上、繰り返し打撃による割れ耐久性が悪くなる場合がある。
【実施例】
【００９９】
以下、実施例及び比較例を示し、本発明を具体的に説明するが、本発明は下記実施例に制限されるものではない。
【０１００】
〔実施例１〜１１，比較例１〜４〕
下記表１に示すゴム組成物を用い、１５５℃で１７分間の加硫により、ソリッドコアを作製した。次いで、表３及び表４に示す条件でソリッドコア表面を処理した。次に、表面処理後のソリッドコアを十分な容量の水が入った水漕に５分間浸漬し、更に新たな水に入れ替えて３回同じように浸漬した。それを取り出して室温にて乾燥させた。
【０１０１】
【表１】
0005663832.tif 000007
【０１０２】
上記の配合についての詳細は下記の通りである。
ＨＣＢＮ−１３
ＪＳＲ社製、シス−１，４−結合含量９６％、ムーニー粘度（ＭＬ1+4（１００℃））５３、分子量分布Ｍｗ／Ｍｎ３．２、触媒Ｎｄ
パーヘキサ３Ｍ−４０
日本油脂社製。パーヘキサ３Ｍ−４０は４０％希釈品であり、添加量は１，１−ビス（ｔ−ブチルパーオキシ）−３，３，５−トリメチルシクロヘキサンとしての実質添加量で示した。
パークミルＤ
日本油脂社製、ジクミルパーオキサイド
アクリル酸亜鉛
日本蒸留工業（株）製
ペンタクロロチオフェノール亜鉛塩
東京化成工業（株）製
酸化亜鉛
堺化学工業（株）製
ノクラックＮＳ−６
大内新興化学社製、２，２’−メチレンビス（４−メチル−６−ｔ−ブチルフェノール）
【０１０３】
上記の表面処理により、ジエン系ゴム表面へのイソシアヌル酸および塩素の付加が起こった場合、付加前後の結合の状態変化は赤外吸収スペクトルにおいて、１７２５〜１７０５ｃｍ-1におけるＣ＝Ｏ結合（伸縮）の吸収ピーク、３４５０〜３３００ｃｍ-1におけるＮ−Ｈ結合（伸縮）のブロードな吸収ピーク、８００〜６００ｃｍ-1におけるＣ−Ｃｌ結合の吸収ピークの増加として現れる。
【０１０４】
実際に上記トリクロロイソシアヌル酸による処理品と未処理品について赤外吸収スペクトルにて計測を行い、吸収ピークを比較したところ、予想される波数域にて吸収ピークの増加が見られた。これにより、コア表面におけるジエン系ゴム分子内へのイソシアヌル酸および塩素の付加が生じたことが定性的に裏づけられた。
【０１０５】
なお、赤外吸収スペクトルの計測は以下の条件により行った。
［赤外吸収スペクトルの計測］
使用機器：島津製作所製  ＦＴＩＲ−８１００Ｍ
上記にＡＴＲ計測用のアタッチメント  ＤｕｒａＳａｍｐｌＩＲ（ＳｅｎｓＩＲ  Ｔｅｃｈｎｏｌｏｇｉｅｓ社製）を装着し、計測を行った。
試料は処理コア表面をナイフにて切り出して調製した。
切り出した切片は、処理面を下面にした状態で、上記アタッチメントの計測部分であるダイヤモンド結晶に圧し当てた状態で、４０００〜６５０ｃｍ-1の計測波長範囲を、４０回の積算平均で計測した（データ補正はＡＴＲ補正のみ）。
【０１０６】
次に、表２に示す各成分を２００℃で混練型二軸押出機にてミキシングし、ペレット状のカバー材を得た。得られたカバー材を上記ソリッドコアを配備した金型内に射出し、ツーピースソリッドゴルフボールを作製した。
【０１０７】
【表２】
0005663832.tif 000008
【０１０８】
上記の配合についての詳細は下記の通りである。
パンデックスＴ８１９０
ＤＩＣバイエルポリマー（株）製、熱可塑性ポリウレタンエラストマー。
ＰＥＢＡＸ４０３３
ＡＲＫＥＭＡ社製、熱可塑性ポリアミドエラストマー。
【０１０９】
表３及び表４に、作製したゴルフボールの諸性能を示す。
【０１１０】
【表３】
0005663832.tif 000009
Ａ：ポリウレタンエラストマー
Ｂ：ポリアミドエラストマー
Ｃ：注型ウレタン  ハイキャスト３４００Ｎ（Ｈ＆Ｋ  Ｌｔｄ．社製  注型用ウレタン樹脂）のＡ液とＢ液を等量配合したもの１００質量部に対し、二酸化チタンを２質量部添加したものを、注型成形にてコア表面に被覆した。
【０１１１】
【表４】
0005663832.tif 000010
Ａ：ポリウレタンエラストマー
Ｂ：ポリアミドエラストマー
Ｃ：注型ウレタン  ハイキャスト３４００Ｎ（Ｈ＆Ｋ  Ｌｔｄ．社製  注型用ウレタン樹脂）のＡ液とＢ液を等量配合したもの１００質量部に対し、二酸化チタンを２質量部添加したものを、注型成形にてコア表面に被覆した。
【０１１２】
［ボールの諸物性の評価］
コア外径（ｍｍ）
表面を５点測定した平均値。
【０１１３】
コアたわみ変形量（ｍｍ）
初期荷重９８Ｎ（１０ｋｇｆ）を負荷した状態から終荷重１２７５Ｎ（１３０ｋｇｆ）を負荷したときまでの変形量を計測した。
【０１１４】
カバー厚み（ｍｍ）
（ボール外径−コア外径）÷２として算出した。
【０１１５】
カバー硬度
ＡＳＴＭ  Ｄ−２２４０に準じて測定したショアＤ硬度。
【０１１６】
ボール外径（ｍｍ）
ディンプルのない部分を５点測定した平均値。
【０１１７】
打感
各ボールについて、アマチュア上級者５名によるドライバー（Ｗ＃１）及びパター打撃したときの打感を下記基準で評価し、最も多かった評価をボールに対する評価とした。
○：軟らかい
△：普通
×：硬い
【０１１８】
耐擦過傷性
ボールを２３℃に保温し、ピッチングウェッジをスイングロボットマシンに取り付け、ヘッドスピード３３ｍ／ｓにて打撃し、打撃傷を目視で判断した。次の評価基準で評価した。
○：傷がない、もしくは使用上、全く気にならない程度の傷。
×：表面が毛羽立つ、ディンプルが欠ける、などのひどい傷。
【０１１９】
打撃耐久性
十分な質量を持つ鋼鉄板にゴルフボールを４０ｍ／ｓの速度で繰り返し衝突させた際における、コアとカバーの層間剥離を観察した。
計測には各５個のボールを使用し、次の基準で評価した。
○：５００回を超えても全てのボールで剥離が見られなかった。
△：５００回未満で５個中の１から２個のボールに剥離が見られた。
×：５００回未満で５個中の殆どのボールに剥離が見られた。